(57)【特許請求の範囲】
【請求項１】
カーテンに取り付けられるカーテン用ウェイトの製造方法であって、ＳＵＳ３０４Ｎ１、ＳＵＳ３０４Ｊ３、ＳＵＳ３１６またはＮＳＳ２１−１０Ｍのステンレス鋼線材を、上歯と下歯を有する押し切り型の切断具により加工率２０％以下で切断することによって、透磁率の上昇を１．０１μ以下に抑制したことを特徴とするカーテン用ウェイトの製造方法。
【発明の詳細な説明】
【０００１】
【発明の属する技術分野】
本発明はカーテン用ウェイトの製造方法に関し、特に、縫製後の縫い針残留検査において検出装置が誤動作しないカーテン用ウェイトの製造方法に関するものである。
【０００２】
【従来の技術】
カーテンには、吊り下げたカーテン生地の襞やウェーブ形状を美しく保つために、カーテン生地の裾部に、各種のウェイトが取り付けられている。例えば、レースカーテン用のウェイトとしては、レースカーテンの優美なウェーブを保つために、多数の金属製ペレットを布製のチューブ内に所定間隔で収納した屈曲自在のウェイトテープが用いられている。
【０００３】
図９は従来のウェイトテープ６０の断面図を示す。図９において、６１は鉛からなる略円柱状の金属製ペレットで、これら多数の金属製ペレット６１，６１…が、布製のチューブ６２内に所定間隔で収納されている。なお、チューブ６２内で金属製ペレット６１，６１相互間の間隔寸法を一定にするために、金属製ペレット６１，６１間を糸で連結する場合もある。このように金属製ペレット６１，６１間を糸で連結する場合は、金属製ペレット６１のかしめ加工によって糸で連結し易くするために、特に金属製ペレット６１は柔らかい材質の鉛製としている。
【０００４】
【発明が解決しようとする課題】
ところで、金属製ペレット６１を鉛製とした場合、鉛の毒性のために、金属製ペレット６１の製造工程における保険衛生上はもちろんのこと、使用済みの金属製ペレット６１が廃棄された場合、環境を汚染するため環境保護の観点からも問題があった。
【０００５】
また、上記のウェイトテープ６０を使用したレースカーテンでは、図１０に示すように、レースカーテン７０の裾部７０ａがクネクネと不自然に曲がっており、レースカーテン７０本来の優美なウェーブが得られなかった。この原因を調べたところ、従来のウェイトテープ６０は、金属製ペレット６１が、上歯と下歯を有する押し切り型の切断具で切断された状態のまま使用されており、しかも、その金属製ペレット６１の中心軸ｙが、図１１に示すように、押し切り型の切断具による切断方向などによって屈曲しているため、この屈曲によって、ウェイトテープ６０に不規則的な曲がりが生じ、この曲がりに起因してレースカーテン７０本来の優美なウェーブが損なわれることが分かった。
【０００６】
また、このような従来のレースカーテン用ウェイトテープ６０では、図１２に示すように、巻取り具８０に巻き取った状態においても、ウェイトテープ６０が不定形な曲がりを有しているため、隣接するチェーン６０，６０相互間での間隔寸法が不均一になり、しかも、この曲がりに起因して隣接するチェーン６０，６０相互間の金属製ペレット６１，６１相互間の間隔寸法も乱れるため、著しく美観が損なわれて商品価値が低下するため、商取引上も問題であった。
【０００７】
この原因は、金属製ペレット６１を製造する際に、長尺の線材を切断具により切断する場合の切断具が不適切なことに加えて、金属製ペレット６１の端部が切断具による切断および破断によるバリを有する異形状のままになっているため、チューブ６２に収納した場合に、金属製ペレット６１の中心軸ｙの曲がりに応じた方向に沿ってチューブ６２に曲がりが生じる結果、ウェイトテープ６０にも曲がりが生じるためである。
【０００８】
さらに、レースカーテン７０では、その裾部にウェイトテープ６０を縫い込んだ場合に、その両端部の始末方法として、チューブ６２の両端部から金属製ペレット６１を３〜４個抜いて、この金属製ペレット６１を抜いたチューブ６２をレースカーテン７０の裾部とともに折り返して縫い付けるようにしている。
【０００９】
ところが、図８に示す従来のウェイトテープ６０では、金属製ペレット６１が前述のようにその中心軸ｙが曲がっていることと、その両端部に切断バリを有することとに起因して、チューブ６２の両端部から金属製ペレット６１を抜き取る作業が極めて困難で、このレースカーテン７０の裾部両端部の始末加工作業にかなりの工数が必要であり、原価高騰の要因になっていた上記の鉛の毒性による安全衛生上および環境保護上の問題点を解決するために、金属製ペレットを鉛製からステンレス鋼製とすることが考えられる。ところが、金属製ペレットを鉛製からステンレス鋼製とした場合は、製造工程での安全衛生上の問題点および環境保護上の問題点は解決されるが、レースカーテンの美しい襞を保つことや、カーテン裾部の始末加工に関する問題点は何ら解決されないばかりでなく、却って、ステンレス鋼製ペレットの場合は、鉛製ペレットに比較して硬度が大きいため、その問題点は極めて深刻である。
【００１０】
また、ステンレス鋼には、フェライト系、マルテンサイト系およびオーステナイト系などの種類があり、一般に、フェライト系およびマルテンサイト系ステンレス鋼は常温で磁性があり、オーステナイト系ステンレス鋼は常温では磁性がないとされている。
【００１１】
しかしながら、オーステナイト系ステンレス鋼でも、Ｎｉが多い場合は組織が安定であるが、Ｎｉが少ないステンレス鋼を固溶化熱処理後に急冷した場合は、組織が不安定な準オーステナイト相を呈し、これに切断などの冷間加工を施すと組織の安定性が崩れて、一部またはほとんどがマルテンサイト相に変態して、磁性を帯びるものがあることが分かった。元々高い磁性を有するステンレス鋼は元より、このような加工によって磁性を帯びるステンレス鋼は、後述するように、カーテン用ウェイトの材料として、好ましくないことが分かった。
【００１２】
すなわち、カーテンは縫製後に、万一、カーテン布地内に縫い針が残留していると、カーテンの包装時、取り付け時、使用時などに、残留した縫い針によって、包装作業者、取り付け業者、使用者などを傷付ける恐れがある。そのため、縫製後のカーテンに対して、磁気センサによって、縫い針が残留していないかどうかの検査を行なっている。
【００１３】
ところが、磁性を有するステンレス鋼製のウェイトを採用すると、縫い針が残留していなくても、磁気センサがステンレス鋼製ウェイトの磁性に反応して、縫い針検出信号を出力してしまうことが分かった。また、加工前の状態では非磁性ないし磁気センサに反応しない程度の低磁性を有するステンレス鋼であっても、切断などの加工によってその結晶にすべりが生じて、加工硬化を起すとともに磁性を帯びる場合があること、および加工による磁性の帯びる強度は加工率に影響されることが分かった。
【００１４】
したがって、本発明は、ステンレス鋼を用いることによって、鉛製ウェイトのような毒性がなく、しかも、切断などの加工を施されたものであっても、磁性が磁気センサに反応しない一定レベル以下のカーテン用ウェイトを提供することを目的とする。
【００１５】
【課題を解決するための手段】
本発明のカーテン用ウェイトの製造方法は、ＳＵＳ３０４Ｎ１、ＳＵＳ３０４Ｊ３、ＳＵＳ３１６またはＮＳＳ２１−１０Ｍのステンレス鋼線材を、上歯と下歯を有する押し切り型の切断具により加工率２０％以下で切断することによって、透磁率の上昇を１．０１μ以下に抑制したことを特徴とするものである。
【００１７】
前記「加工」なる用語は、線材や板材などを切断する切断加工、線材などをプレスして扁平化するプレス加工などを含むものである。これらの加工においては、その「加工率」によって透磁率の増大量が変化する。
【００１８】
「加工率」とは、例えば、切断加工であれば、加工前の断面積（Ａ0）と加工後の断面積（Ａ1）の差（Ａ0−Ａ1）を、加工前の断面積（Ａ0）で割った百分率で表す。すなわち、加工率＝（Ａ0−Ａ1）／Ａ0×１００％で表わされる。また、プレス加工であれば、プレス前の高さ寸法（Ｔ0）と加工後の高さ寸法（Ｔ1）差（Ｔ0−Ｔ1）を、加工前の高さ寸法（Ｔ0）で割った百分率で表す。すなわち、加工率＝（Ｔ0−Ｔ1）／Ｔ0×１００％で表わされる。
【００１９】
ステンレス鋼線材を切断する場合の加工率は、ほぼ２０％に相当するので、加工によって透磁率が高くなる材質のステンレス鋼を用いる場合は、加工率２０％時の透磁率が１．０１μ以下のステンレス鋼を用いればよい。この「透磁率が１．０１μ以下」の根拠は、透磁率が１．０１μを超えると、ステンレス鋼に着磁性が表れて、縫い針の残留検査で磁気センサが反応して、誤った検出結果が得られる恐れがあるので、このような誤動作を防止するためである。
【００２０】
なお、磁気センサの感度を低下させれば、より磁性の高いステンレス鋼でも磁気センンサに反応しなくなるが、カーテン等ウェイトに比較して、遥かに小体積の縫い針を磁気センサで検出することが困難になることが分かった。
【００２１】
上記のカーテン用ウェイトによれば、ステンレス鋼製ウェイトであるから、鉛製ウェイトのような毒性がなく、製造過程における衛生上の問題がないのみならず、万一、廃棄されても環境を汚染することがないので環境汚染の問題がない。また、カーテン内にウェイトを縫い込んだ後に、磁気センサによる縫い針の残留検査を実施しても、ウェイトの磁性が小さいために、磁気センサが誤って縫い針の検出信号を発することがなく、縫い針が残留している場合のみ、磁気センサが正確に反応して、確実に縫い針の残留の有無を検出することができる。
【００２６】
なお、上記のＮＳＳ２１−１０Ｍは、窒素を含む日新鋼業株式会社製ステンレス鋼の商品名である。
【００２７】
上記のＳＵＳ３０４Ｎ１，ＳＵＳ３０４Ｎ２，ＳＵＳ３０４ＬＮ，ＮＳＳ２１−１０Ｍは、窒素を０．１０〜０．３５％含む。
【００２８】
また、上記のＳＵＳ３１６，ＳＵＳ３１６Ｆ，ＳＵＳ３１６Ｌ，ＳＵＳ３１７，ＳＵＳ３１７Ｌ，ＳＵＳ３１７Ｊ１は、モリブデンを２．００〜６．００％含む。
【００２９】
また、上記のＳＵＳ３０３Ａ，ＳＵＳ３０３Ｃｕ，ＳＵＳ３０４Ｊ３，ＳＵＳＸＭ７は、銅を１．００〜４．００％含む。
【００３０】
さらに、上記のＳＵＳ３１６Ｎ，ＳＵＳ３１６ＬＮは、窒素を０．１０〜０．２２％およびモリブデンを２．００〜３．００％含む。
【００３１】
また、上記のＳＵＳ３１６Ｊ１，ＳＵＳ３１６Ｊ１Ｌは、モリブデンを１．２０〜２．７５％および銅を１．００〜２．５０％含む。
【００３２】
さらにまた、上記のＳＵＳ３０５，ＳＵＳ３０５Ｊ１，ＳＵＳ３０９Ｓ，ＳＵＳ３１０Ｓは、ニッケッルを１０．５０〜２２．０％含む高ニッケルステンレス鋼である。
【００３３】
上記のステンレス鋼から選択されたカーテン用ウェイトによれば、いずれも常温時の磁性が小さく抑えられるとともに、加工率２０％時の透磁率が１．０１μ以下に抑えられて、磁気センサによる縫い針の残留検査において、磁気センサが誤動作することがない。
【００３４】
なお、窒素を含有するステンレス鋼は、延性の低下を抑えながら強度を高めることができるので、ウェイトの傷や変形を防止できる。また、モリブデンを含有するステンレス鋼は、ウェイトの耐食性や耐粒界腐食性を向上できる。さらに、銅を含有するステンレス鋼は、冷間加工性が向上するので、同一の加工率に対する透磁率の増大を低く抑えられるとともに、耐硫性も向上するので、温泉地などの硫黄成分の多い所での使用に適している。したがって、上記の各種ステンレス鋼は、カーテン用ウェイトの用途、すなわち、カーテンの使用場所などによって、適宜、使い分ければよい。
【００３７】
【発明の実施の形態】
以下、本発明によるカーテン用ウェイトの実施形態に係るウェイトテープと、その製造方法例について、図１〜図７を参照して説明する。
【００３８】
図1は本発明の実施形態に係るウェイトテープ１の拡大断面図を示す。図１において、２は非磁性ステンレス鋼製、または加工率２０％時の磁化率が１．０１μ以下のステンレス鋼製、または焼き鈍しによって透磁率が１．０１μ以下に低減されたステンレス鋼製ペレットで、図２（Ａ）に示すように、中心軸ｘが一直線状の直円柱形状で、かつ、その両端部が垂直面２ａ，２ｂに形成されている。このステンレス鋼製ペレット２は布製などの柔軟性チュ−ブ３内に所定ピッチ間隔で収納されている。
【００３９】
図３（Ａ）（Ｂ）は、上記のステンレス鋼製ペレット２の製造方法について説明する工程図である。すなわち、図３（Ａ）に示すように、適当な直径のステンレス鋼線材２０を用意し、このステンレス鋼線材２０を適当な長さに切断して、図２（Ａ）に示すような、ステンレス鋼製ペレット２を製造する。
【００４０】
また、押し切り型の切断具を使用する場合は、図３（Ａ）に示すように、適当な直径寸法のステンレス鋼線材２０を用意し、このステンレス鋼線材２０を１本ずつ押し切り型の切断具で適当な長さに切断して、図３（Ｂ）に示すような、ステンレス鋼製ペレット２’を製造する。
【００４１】
前述のように、このステンレス鋼線材２０の切断時の加工率はほぼ２０％程度であり、また、透磁率が１．０１μを超えると着磁性を帯びるので、ステンレス鋼線材２０の材質として、非磁性ステンレス鋼またはこの切断による加工率ほぼ２０％時の透磁率が１．０１μ以下となるステンレス鋼線材２０を採用する。
【００４２】
このようなステンレス鋼は、ＳＵＳ３０４Ｎ１，ＳＵＳ３１６およびＮＳＳ２１−１０Ｍの中から選択することによって得られる。
【００４６】
表１に、上記３種のステンレスを含む各種ステンレス鋼の化学組成を示し、図４に代表的なステンレス鋼の加工率と磁化率・透磁率の関係図を示す。なお、表１および図４においては、上記のステンレス鋼以外に、比較例として、窒素、モリブデン、銅を含まないＳＵＳ３０４のニッケル（Ｎｉ）成分を、ＪＩＳの範囲内（８．００〜１０．５０％）で変化させた、ＳＵＳ３０４Ｈ（Ｎｉ：８．００〜９．００％），ＳＵＳ３０４Ｍ（Ｎｉ：９．００〜１０．００％），ＳＵＳ３０４Ｓ（Ｎｉ：１０．００〜１０．５０％）を併せて示している。
【００４７】
【表１】
0003576529.tif 000002
【００４８】この表１および図４から明らかなように、比較例である窒素、モリブデン、銅のいずれも含まないＳＵＳ３０４（ＳＵＳ３０４Ｈ，ＳＵＳ３０４Ｍ，ＳＵＳ３０４Ｓ）は、いずれも加工率２０％時の透磁率が１．０１μを超えているのに対して、窒素（Ｎ）を０．１０〜０．３５％含むＳＵＳ３０４Ｎ１およびＮＳＳ２１−１０Ｍや、モリブデン（Ｍｏ）を２．００〜３．００％含むＳＵＳ３１６や、銅を１．００〜３．００％含むＳＵＳ３０４Ｊ３においては、いずれも加工率２０％時の透磁率が１．０１μを下回っている。
【００４９】
このステンレス鋼線材２０を押し切り型の切断具で切断した状態のステンレス鋼製ペレット２’は、上記の鋸による切断と異なり、一部を歯で切り込むとともに、残部を歯の押圧力で破断することによって切断するものであるため、若干中心軸が曲がっている可能性が高く、かつ、その両端部は、図３（Ｂ）に示すように、切断面および破断面からなる異形状２ａ’，２ｂ’をしている。
【００５０】
そのため、このステンレス鋼製ペレット２’を柔軟性チューブ３内に収容してウェイトテープを製作する際のステンレス鋼製ペレット２’の柔軟性チューブ３内への収納作業、およびこのウェイトテープをカーテンの裾部に縫い込んだ後に、柔軟性チューブ３から３〜４個のステンレス鋼製ペレット２’を抜き取って、柔軟性チューブ３をカーテン地とともに折り返して縫製する、始末作業時のステンレス鋼製ペレット２’の柔軟性チューブ３からの抜き取り作業は、図９に示す従来のウェイトテープ６０と同様に、異形状２ａ’，２ｂ’部分が柔軟性チューブ３の内面に引っ掛かるため困難である。そこで、図３（Ｂ）のステンレス鋼製ペレット２’の整形を行なう。
【００５１】
このステンレス鋼製ペレット２’の整形には２種類ある。すなわち、第１の整形は、切断によってステンレス鋼製ペレット２’の中心軸が曲がっているのを真っ直ぐにする軸心整形である。第２の整形は、ステンレス鋼製ペレット２’の両端部を、例えば、垂直面にする両端部整形である。
【００５２】
図５は、上記第１の軸心整形を行なう整形機４０であって、定盤４１および往復動盤４２で構成されており、定盤４１の上に多数のステンレス鋼製ペレット２’を横倒し状に並べて、その上から往復動盤４２を適当な押圧力で押し当てて往復動作させることによって、定盤４１および往復動盤４２の間でステンレス鋼製ペレット２’を転動させて、その中心軸ｘを真っ直ぐに整形するものである。
【００５３】
図６（Ａ）は、上記第２の整形を行なう両端部整形機５０の一部を断面で示した正面図であり、下研削盤５１および上研削盤５２で構成されている。図６（Ｂ）は上研削盤５２を除いた平面図である。前述のようにして、中心軸ｘが一直線状に整形されたステンレス鋼製ペレット２’は、多数を倒立状にしてバインド線５３によって括られている。なお、上記バインド線５３に代えて、粘着テープを用いてもよいし、あるいは、各ステンレス鋼製ペレット２’，２’間をワックスなどの接着剤で一時的に結合してもよい。あるいは、多数のステンレス鋼製ペレット２’を円筒状などの枠内に詰め込んでもよい。
【００５４】
このステンレス鋼製ペレット２’をその両端部を上下にして、下研削盤５１と上研削盤５２との間に挟み込み、下研削盤５１と上研削盤５２とを互いに押圧力を加えながら逆方向に回転させる。すると、各ステンレス鋼製ペレット２’の両端部が下研削盤５１と上研削盤５２とによって研削されて、前述の図２（Ａ）に示すように、垂直面２ａ，２ｂに形成される。
【００５５】
ステンレス鋼製ペレット２は、従来の鉛製ペレットに比較して毒性がなく、ステンレス鋼製ペレット２の製造工程での保険衛生上の問題点がないのみならず、使用後にステンレス鋼製ペレット２が万一廃棄された場合でも、環境に悪影響を与えることがなく、環境保護にもなる。
【００５６】
また、ステンレス鋼製ペレット２を柔軟性チューブ３内に収容する際には、ステンレス鋼製ペレット２の中心軸ｘが真っ直ぐであり、かつ、図３（Ｂ）に示すような異形部２ａ’，２ｂ’が無いので、極めて容易に収納することができ、ウェイトテープ1の製造時間が著しく短縮できる。
【００５７】
さらに、ステンレス鋼製ペレット２を柔軟性チューブ３内に収容したウェイトテープ１をカーテンの裾部に縫い込んだ後に、柔軟性チューブ３内から３〜４個のステンレス鋼製ペレット２を抜き取る作業も、前記同様に、ステンレス鋼製ペレット２の中心軸ｘが真っ直ぐであり、かつ、図３（Ｂ）に示すような異形部２ａ’，２ｂ’が無いので、極めて容易に行なうことができ、始末作業時間を著しく短縮できる。
【００５８】
さらにまた、ステンレス鋼製ペレット２を柔軟性チューブ３内に収容したウェイトテープ１をカーテンの裾部に縫い込んでカーテンを完成した後に、磁気センサによって縫い針の残留検査を実施しても、ステンレス鋼製ペレット２の磁性が小さいために、磁気センサが誤動作することがない。
【００５９】
図７は上記のウェイトテープ１を取り付けたレースカーテン１０の斜視図である。このウェイトテープ１を使用したレースカーテン１０では、その裾部１０ａが優美なウェーブを描いており、レースカーテン１０本来の優美な雰囲気が確保されている。
【００６０】
この理由は、前述のように、ステンレス鋼製ペレット２の中心軸ｘが真っ直ぐな直円柱形状で、かつ、その両端部が垂直面２ａ，２ｂに形成されているため、このステンレス鋼製ペレット２を収納したウェイトテープ１にあっても、ステンレス鋼製ペレット２が一直線状に並び、ウェイトテープ１として、長さ方向と直交するあらゆる方向に対して、均等な屈曲性を有するため、レースカーテン１０のウェイトとして用いた場合に、レースカーテン１０のウェ−ブに沿って自然な屈曲をするためである。
【００６１】
このようなウェイトテープ１は、従来のような見苦しい不自然な曲がりが生じないので、図８に示すように、巻取り具３０に巻き取った場合でも、ウェイトテープ１の曲がりがなく一直線状になり、隣接するウェイトテープ１，１間の間隔寸法が一定になる。しかも、隣接するウェイトテープ１，１相互間でステンレス鋼製ペレット２，２のピッチ間隔の乱れも生じないので、美観が増し商取引上の商品価値が飛躍的に向上する。
【００６２】
なお、ステンレス鋼製ペレット２は、その両端部を図２（Ａ）に示すように、垂直面２ａ，２ｂに形成する場合のみならず、図２（Ｂ）に示すように、半球面２ｃ，２ｄに形成してもよい。このような半球面２ｃ，２ｄは、前記図５に示す整形機４０によるステンレス鋼製ペレット２’の整形後、図示しないバレル研磨機のバレル内に多数のステンレス鋼製ペレット２’を収容してバレルを回転させて、ステンレス鋼製ペレット２’，２’同士の共磨り、またはステンレス鋼製ペレット２’とともに適当な研磨剤を混入して研磨することによって、容易に形成することができる。
【００６３】
また、図示を省略するが、ステンレス鋼製ペレット２の両端部は、上記の垂直面状および半球面状に限られるものではなく、各種の対称形状にすることができる。例えば、図２（Ａ）の両端部が垂直面２ａ，２ｂ状のステンレス鋼製ペレット２’に短時間のバレル研磨を施すことによって、垂直面２ａ，２ｂの角部に面取りを形成することができる。あるいは、テーパ状、台形状、砲弾形状など、任意の対称形状になし得るものである。
【００６４】
さらに、上記実施形態は、カーテン用ウェイトテープについて説明したが、本発明はこのカーテン用ウェイトテープに限定されるものではなく、カーテン裾部の両側に縫い込む各種カーテン用ウェイトなどにも適用できるものである。
【００６５】
【発明の効果】
本発明のカーテン用ウェイトは、カーテンに取り付けられるウェイトにおいて、前記ウェイトが、透磁率が１．０１μ以下のステンレス鋼製であることを特徴とするものであるから、従来の鉛製ウェイトに比較して、毒性がないため製造過程での衛生上の問題点がないのみならず、万一、廃棄されても環境汚染の問題点がない。しかも、このカーテン用ウェイトをカーテン生地に縫い込んだ後で、磁気センサによって縫い針の残留検査を実施しても、磁気センサがステンレス鋼製ペレットに反応して誤動作することがない。
【図面の簡単な説明】
【図１】本発明のカーテン用ウェイトの一実施形態に係るウェイトテープの拡大断面図である。
【図２】（Ａ）は図１のウェイトテープにおけるステンレス鋼製ペレットの拡大断面図、（Ｂ）は他の実施形態に係るステンレス鋼製ペレットの拡大断面図である。
【図３】（Ａ）はステンレス鋼製ペレットの製造工程を説明するステンレス鋼線材の正面図、（Ｂ）はステンレス鋼製ペレットの製造工程を説明する押し切り型の切断具で切断したステンレス鋼製ペレットの断面図である。
【図４】各種ステンレス鋼の加工率と磁化率・透磁率との関係図である。
【図５】ステンレス鋼製ペレットの第１の整形工程について説明する軸心整形機の正面図である。
【図６】（Ａ）は図２（Ａ）のステンレス鋼製ペレット両端部における第２の整形工程について説明する両端部整形機の正面図、（Ｂ）は（Ａ）において上研削盤を除いた平面図である。
【図７】図１のウェイトテープを用いたレースカーテンの斜視図である。
【図８】図１のウェイトテープを巻取り具に巻き取った状態の平面図である。
【図９】従来のウェイトテープの断面図である。
【図１０】従来のウェイトテープを縫い付けたレースカーテンの斜視図である。
【図１１】従来のウェイトテープにおける金属製ペレットの拡大断面図である。
【図１２】従来のウェイトテープを巻取り具に巻き取った状態の平面図である。
【符号の説明】
１ カーテン用ウェイト（ウェイトテープ）
２、２’ ステンレス鋼製ペレット
２ａ，２ｂ 垂直面
２ｃ，２ｄ 半球面
３ 柔軟性チューブ
１０ レースカーテン
２０ ステンレス鋼線材
３０ 巻取り具
４０ 軸心整形機
５０ 両端部整形機
ｘ ステンレス鋼製ペレットの中心軸
【図１】
0003576529.tif 000003
【図２】
0003576529.tif 000004
【図３】
0003576529.tif 000005
【図４】
0003576529.tif 000006
【図５】
0003576529.tif 000007
【図６】
0003576529.tif 000008
【図７】
0003576529.tif 000009
【図８】
0003576529.tif 000010
【図９】
0003576529.tif 000011
【図１０】
0003576529.tif 000012
【図１１】
0003576529.tif 000013
【図１２】
0003576529.tif 000014